(57)【要約】【課題】フィルムの垂れ下がり及び変形を抑え、クリップによるフィルム把持を確実に行う。【解決手段】テンター装置４のテンター入口１７に、ピンチローラ対３１を左右に設ける。テンター入り口１７からフィルム把持位置ＰＡの範囲に、下ガイドローラ３２ａ〜３２ｉ、右フィルムガイド３３、左フィルムガイド３４を設ける。ガイドローラ３２ｉに対向した位置に、上ガイドローラ３６を設ける。ピンチローラ対３１は、上ローラ３１ａ、下ローラ３１ｂから構成され、ＰＶＡフィルム６を挟持搬送し、両幅方向への張力を与える。各下ガイドローラ３２ａ〜３２ｉは、下面６ｂに接触して搬送する。左右のフィルムガイド３３、３４はＰＶＡフィルム６の両側縁部を案内する。上ガイドローラ３６は、ＰＶＡフィルム６の上方向への変形を抑える。【選択図】　　　　　　　　図４
2004106421.tif 000002
【特許請求の範囲】
【請求項１】
把持具により両側縁部が把持されたシート状物を搬送して延伸するテンター装置において、
前記シート状物の挿入口から前記把持具の把持開始位置までの範囲に設けられ、シート状物の下面を案内する下ガイドローラを有することを特徴とするテンター装置。
【請求項２】
前記挿入口に設けられ、前記シート状物に幅方向への張力を与えるピンチローラ対を有することを特徴とする請求項１記載のテンター装置。
【請求項３】
前記挿入口から前記把持具の把持開始位置までの範囲に設けられ、フィルムを把持具内に案内するフィルムガイドを有することを特徴とする請求項１または２記載のテンター装置。
【請求項４】
前記把持開始位置直前に設けられ、前記シート状物の上面を案内する上ガイドローラを有することを特徴とする請求項１ないし３いずれか１つ記載のテンター装置。
【請求項５】
前記上ガイドローラは、前記下ガイドローラに対向した位置に設けられ、上ガイドローラと下ガイドローラとにより、前記シート状物に張力を与えることを特徴とする請求項４記載のテンター装置。
【請求項６】
前記シート状物は、液処理後に導入されるフィルムであることを特徴とする請求項１ないし５いずれか１つ記載のテンター装置。
【発明の詳細な説明】
【０００１】
【発明の属する技術分野】
本発明はテンター装置に関し、安定したフィルム噛み込みを行うことができるように改良したテンター装置に関するものである。
【０００２】
【従来の技術】
【特許文献１】
実公平２−２６６６０号公報
【特許文献２】
実開平５−３５２５２号公報
【特許文献３】
実開平５−３９９３１号公報
【特許文献４】
特開２０００−１９８１３８号公報
【０００３】
近年、液晶表示装置の普及に伴い偏光板の需要が急増している。この偏光板を作製するテンター装置では、左右のガイドレールに沿って同一速度で走行するクリップにより、フィルムの側縁部を把持させて移動させながら予熱し、予熱後に幅方向に延伸させている。偏光板用のフィルムは軽量化などの要請により薄いフィルムが要求されており、これに伴いフィルム剛性が小さいフィルムの横延伸が必要になってきている。クリップにより側縁部を把持する際に、フィルム剛性が小さいフィルムの場合には、たるみやしわが発生してしまい、延伸後のフィルムに延伸ムラがでてしまう。そこで、たるみやしわが発生することなく、フィルムを把持できるように、特許文献１〜４などで、様々な工夫がなされている
【０００４】
【発明が解決しようとする課題】
しかしながら、特許文献１〜４では、フィルムの側縁部のたるみやしわを防止しているが、側縁部以外の中央部などのたるみやしわの防止は考慮されていない。特に、フィルム剛性の小さいフィルムでは、自重により中央部が垂れ下がってしまい、両側縁部の位置がずれてしまう。このため、クリップでの噛み込み不良が発生し、延伸ムラが発生するという問題があった。
【０００５】
本発明は上記課題を解決するためのものであり、フィルム剛性の小さいフィルムをクリップに確実に噛み込ませることができ、しかもフィルム噛み込み時のフィルムの挙動を抑えるようにしたテンター装置を提供することを目的とする。
【０００６】
【課題を解決するための手段】
上記目的を達成するために、本発明のテンター装置は、把持具により両側縁部が把持されたシート状物を搬送して延伸するテンター装置において、前記シート状物の挿入口から前記把持具の把持開始位置の範囲に設けられ、シート状物の下面を案内する下ガイドローラを有するものである。
【０００７】
なお、前記挿入口に設けられ、前記シート状物に幅方向への張力を与えるピンチローラ対を有することが好ましい。また、前記挿入口から前記把持具の把持開始位置までの範囲に設けられ、フィルムを把持具内に案内するフィルムガイドを有することが好ましい。さらに、前記把持開始位置直前に設けられ、前記シート状物の上面を案内する上ガイドローラを有することが好ましい。また、前記上ガイドローラは、前記下ガイドローラに対向した位置に設けられ、上ガイドローラと下ガイドローラとにより、前記シート状物に張力を与えることが好ましい。さらに、前記シート状物は、液処理後に導入されるフィルムであることが好ましい。また、ヤング率０．０１ＭＰａ〜５０００ＭＰａのＰＶＡフィルムを延伸することが好ましい。なお、ヤング率は好ましくは０．１ＭＰａ〜５００ＭＰａであり、さらに好ましくは１ＭＰａ〜５０ＭＰａである。さらに、前記下ガイドローラ、張力ローラ、上ガイドローラはゴム製のものを用い、硬度を５０〜９０°、表面粗さを０．５〜１０Ｓとすることが好ましい。
【０００８】
【発明の実施の形態】
本発明によれば、液槽処理され湿潤したフィルムを延伸するテンターに安定的に導入することができるが、以下は、偏光板作製に際し、特に、得率の良いとされる斜め延伸、より好ましくは４５°延伸の態様について説明する。なお、テンターとして一般的な一軸延伸、二軸延伸、多段延伸でも効果的である。図１は、本発明を実施したＰＶＡフィルム延伸機２を示す概略の平面図である。ＰＶＡフィルム延伸機２は、処理装置３とテンター装置４とから構成される。処理装置３には、ＰＶＡ（ポリビニルアルコール）フィルム６の搬送方向上流側（図中左側）から順に、洗浄槽７、染色槽８、硬膜槽９が設けられている。洗浄槽７には洗浄液が、染色槽８には沃素等の染色剤の水溶液が、硬膜槽９には硼酸等の硬膜剤の水溶液が所定量貯留されており、入口１０から挿入され、図示しない搬送機構により各槽７〜９を搬送されるＰＶＡフィルム６を洗浄、染色、硬膜処理する。
【０００９】
各槽７〜９で処理されたＰＶＡフィルム６は、水分を多く含む膨潤状態となっており、ヤング率が０．０１ＭＰａ〜５０００ＭＰａとなっており、柔らかくなっている。なお、ヤング率は好ましくは０．１ＭＰａ〜５００ＭＰａであり、さらに好ましくは１ＭＰａ〜５０ＭＰａである。弾性率が低すぎると延伸時・延伸後の収縮率が低くなり、シワが消えにくくなり、また高すぎると延伸時にかかる張力が大きくなり、ＰＶＡフィルム６の両側縁部を保持する部分の強度を高くする必要が生じ、テンター装置４に対する負荷が大きくなる。
【００１０】
図１に示すように、テンター装置４は、右レール１１と、左レール１２と、これらレール１１，１２に案内される無端チェーン（エンドレスチェーン）１３，１４とから構成されている。無端チェーン１３，１４には、把持具としてのクリップ１５が所定ピッチで多数取り付けられている。このクリップ１５はＰＶＡフィルム６の側縁部を把持しながら、図示しない駆動機構により各レール１１，１２に沿って移動することで、ＰＶＡフィルム６を延伸する。なお、テンター装置４としては、一般的な横延伸や多段延伸する装置であってもよい。
【００１１】
テンター装置４は、予熱部４ａ、延伸部４ｂ、熱処理部４ｃに分かれており、予熱部４ａ、延伸部４ｂはＰＶＡフィルム６を延伸しやすくするために高温、高湿に保たれている。
【００１２】
図２及び図３に示すように、クリップ１５は、略コ字形状のフレーム２１、フラッパ２２、レール取付部２３から構成されている。フラッパ２２は、取付軸２１ａによりフレーム２１に回動自在に取り付けられている。レール取付部２３には、右チェーン１３または左チェーン１４が取り付けられる。図２は把持開始直前の状態を示している。フラッパ２２は鉛直状態となるフィルム把持位置（閉位置）と、開放部材２５に係合頭部２２ａが接触して斜めに回転した状態となる開放位置との間で変位し、通常は自重によりフィルム把持位置となるように付勢されている。フィルム把持位置ＰＡでは、フィルム把持面２１ｂとフラッパ下面２２ｂとによりＰＶＡフィルム６が把持される。
【００１３】
図３及び図４に示すように、テンター入り口１７には、ＰＶＡフィルム６に幅方向への張力を与えるピンチローラ対３１が左右に設けられている。このピンチローラ対３１は、ＰＶＡフィルム６の上面６ａに接触する上ローラ３１ａ、下面６ｂに接触する下ローラ３１ｂからなり、ＰＶＡフィルム６を挟み込む構成になっている。上ローラ３１ａと下ローラ３１ｂとは、回転自由に取り付けられており、図示しないモータにより回転駆動され、処理装置３から送られてきたＰＶＡフィルム６を挟持搬送する。上ローラ３１ａ、下ローラ３１ｂの回転軸は、フィルム搬送方向Ａ１に直交するフィルム幅方向に平行な基準線Ｂ１からそれぞれ外側に１０°傾いて配置されている。これにより、ＰＶＡフィルム６は、両幅方向への張力を与えられ、シワが取られた状態で搬送される。なお、各ローラ３１ａ、３１ｂの回転軸の傾きは１０°に限定されることなく、適宜変更してもよいが、３〜４５°が好ましい。４５°を超えると寄せる効果がなく、水平でも同様に効果がない。
【００１４】
各ローラ３１ａ、３１ｂは、ゴム製のものが用いられ、硬度は４０〜９０°、表面粗さは０．５〜５０Ｓ、線圧は１０〜１００Ｎ／ｍである。なお、硬度は５０〜９０°、表面粗さは０．５〜１０Ｓ、線圧は１０〜５０Ｎ／ｍが好ましく用いられる。これにより、ＰＶＡフィルム６を傷つけることがない。
【００１５】
図３及び図４に示すように、テンター装置４には、テンター入り口１７からフィルム把持位置ＰＡの範囲に、ＰＶＡフィルム６の下面６ｂを案内する下ガイドローラ３２が９個設けられている。図２及び図３に示すように、これら９個の下ガイドローラ３２ａ〜３２ｉは、移動するクリップ１５に接触しないようにサイズ及び幅を変えて形成されている。各下ガイドローラ３２ａ〜３２ｉは、回転自由に取り付けられており、図示しないモータにより回転駆動され、処理装置３から送られてきたＰＶＡフィルム６の下面６ｂに接触し、回転することでＰＶＡフィルム６をフィルム把持位置ＰＡに搬送する。これにより、ＰＶＡフィルム６の自重による垂れ下がりを抑えることができる。なお、下ガイドローラ３２を９個設けたが、これに限定されることなく、下ガイドローラ３２間ピッチがクリップ１５間ピッチと同等となるように個数を決定することがより好ましい。また、下ガイドローラ３２ａ〜３２は、駆動されなくてもよい。この場合、下ガイドローラ３２ａ〜３２ｉは、ＰＶＡフィルム６から受ける駆動力でＰＶＡフィルム６と同速で回転する。
【００１６】
各下ガイドローラ３２ａ〜３２ｉは、ゴム製，樹脂製，金属製のものが用いられ、ゴム製であれば、硬度は４０〜９０°、表面粗さは０．５〜５０Ｓ、線圧は１０〜１００Ｎ／ｍである。なお、硬度は５０〜９０°、表面粗さは０．５〜１０Ｓ、線圧は１０〜５０Ｎ／ｍが好ましく用いられる。これにより、ＰＶＡフィルム６の下面６ｂを傷つけることがない。
【００１７】
図３に示すように、各クリップのフィルム把持位置ＰＡでフィルムを確実に把持するために、右フィルムガイド３３、左フィルムガイド３４が設けられている。図４〜図６に示すように、左フィルムガイド３４は、上ガイド板３４ａ、下ガイド板３４ｂ、及びこれらを連結するとともにフィルム側縁を案内する側縁ガイド部３４ｃから構成されている。同様にして右フィルムガイド３３も、上ガイド板３３ａ、下ガイド板３３ｂ、側縁ガイド部３３ｃから構成されている。これらフィルムガイド３３，３４は、低摩擦係数を有し、耐薬品性に優れたＰＴＦＥ（テトラフルオロエチレン）樹脂や、ＦＥＰ　（パーフロロエチレンプロペン共重合）樹脂、ＰＦＡ　（パーフルオロアルコキシ）樹脂などのフッ化樹脂により一体的に形成されている。または、耐食性が優れたＳＵＳ３０４材により形成され、フィルム接触面に低摩擦係数及び非接着性を有する処理（ＰＴＦＥによる処理）が施されたフィルムガイド３３，３４を用いてもよい。
【００１８】
図５，図６に示すように、上ガイド板３４ａは、フィルム搬送方向Ａ１に向かうに従い次第に肉厚となるようにテーパー状に構成されており、ＰＶＡフィルム６を下方へ向けて案内するフィルムガイド面３４ｄを備えている。同様にして、下ガイド板３４ｂもフィルム搬送方向に向かうに従い次第に肉薄になるテーパー状に構成されており、ＰＶＡフィルム６を下方へ向けて案内するフィルムガイド面３４ｅを備えている。ＰＶＡフィルム６はこれらガイド面３４ｄ，３４ｅに挟まれるようにして案内され、且つフィルム側縁が側縁ガイド部３４ｃにより案内される。また、各フィルムガイド３３，３４には切欠き部３３ｆ，３４ｆが形成されており、この切欠き部３３ｆ，３４ｆによって、クリップ１５の移動時にこれらがフィルムガイド３３，３４に当たることがないようにしている。なお、上ガイド板３４ａ及び下ガイド板３４ｂを、ＰＶＡフィルム６の入り口の経路に合わせて、ＰＶＡフィルム６を下方へ向けて案内するテーパー状に構成しているが、これに限定されることなく、水平にしてもよい。
【００１９】
図４に示すように、テンター装置４には、フィルム把持位置ＰＡの直前の位置にＰＶＡフィルム６の上面６ａを案内する上ガイドローラ３６が設けられている。図２に示すように、上ガイドローラ３６は、各フィルムガイド３３，３４に接触しないように形成されている。上ガイドローラ３６は、回転自由に取り付けられており、図示しないモータにより回転駆動され、処理装置３から送られてきたＰＶＡフィルム６の上面６ｂに接触し、下ガイドローラ３１とにより、ＰＶＡフィルム６をフィルム把持位置ＰＡに挟持搬送する。これにより、ＰＶＡフィルム６は、上方向への変形を抑えることができ、正しい搬送位置でＰＶＡフィルム６をフィルム把持位置ＰＡに搬送することができる。
【００２０】
上ガイドローラ３６は、ゴム製のものが用いられ、硬度は４０〜９０°、表面粗さは０．５〜５０Ｓ、線圧は１０〜１００Ｎ／ｍである。なお、硬度は５０〜９０°、表面粗さは０．５〜１０Ｓ、線圧は１０〜５０Ｎ／ｍが好ましく用いられる。これにより、ＰＶＡフィルム６の上面６ａを傷つけることがない。
【００２１】
次に、本実施形態の作用を説明する。入口１０から挿入されたＰＶＡフィルム６は、処理装置３の洗浄槽７に搬送される。図示しない搬送機構により洗浄槽７、染色槽８、硬膜槽９を搬送されるＰＶＡフィルム６は洗浄、染色、硬膜処理される。各槽７〜９で処理されたＰＶＡフィルム６は、テンター装置４に搬送される。
【００２２】
処理装置３から送られてきたＰＶＡフィルム６は、各槽７〜９による処理により、水分を多く含む膨潤状態となっており、ヤング率が０．０１ＭＰａ〜５０００ＭＰａとなっており、柔らかくなっている。そこで、図３及び図４に示すように、ＰＶＡフィルム６は、テンター入口１７からフィルム把持位置ＰＡの間では、図示しないモータにより回転駆動される各下ガイドローラ３２ａ〜３２ｉにより、自重による垂れ下がりが抑えられた状態で搬送される。各下ガイドローラ３２ａ〜３２ｉにより搬送されるＰＶＡフィルム６は、テンター入口１７の左右に設けられ、図示しないモータにより回転駆動されるピンチローラ対３１により、両幅方向への張力を与えられ、シワが取られる。
【００２３】
ピンチローラ対３１によりシワが取られたＰＶＡフィルム６は、図４に示すように、フィルムガイド３３，３４によって、フィルムの両側縁部が案内されるため、フィルム先端がフィルム把持位置ＰＡに確実に送り込まれる。さらに、ＰＶＡフィルム６は、フィルム把持位置ＰＡの直前では、図示しないモータにより回転駆動される上ガイドローラ３６により上方向への変形が抑えられるとともに、両幅方向への張力を与えられ、正しい搬送位置でフィルム把持位置ＰＡに搬送される。
【００２４】
クリップ１５は、テンター入り口１７では開放状態になっており、フィルム把持位置ＰＡでクリップ１５が閉じられて、ＰＶＡフィルム６が把持される。クリップ１５は、ＰＶＡフィルム６の側縁部を把持しながら、図示しない駆動機構により各レール１１，１２に沿って移動し、ＰＶＡフィルム６を延伸する。予熱部４ａ、延伸部４ｂはＰＶＡフィルム６を延伸しやすくするために高温、高湿に保たれている。延伸されたＰＶＡフィルム６は、テンター出口１８付近でクリップ１５による把持が開放され、テンター出口１８から排出される。
【００２５】
テンター出口１８から排出されたＰＶＡフィルム６は、４５°延伸によって延伸軸が４５°傾いており、偏光膜として最適なものとなる。この偏光膜にＴＡＣフィルムを貼り合わせることにより、偏光板が製造される。
【００２６】
このように、ＰＶＡフィルム６は、シワ、自重による垂れ下がり、上方向への変形、端部の折れ曲がりが抑えられ、正しい搬送位置でフィルム把持位置ＰＡに搬送されるから、噛み込み不良が発生することがなく、クリップ１５は、確実にＰＶＡフィルム６を把持することができる。
【００２７】
また、上記実施形態では、ピンチローラ対３１の各ローラ３１ａ、３１ｂ、各下ガイドローラ３２ａ〜３２ｉ、上ガイドローラ３６をモータにより回転駆動する構成にしたが、フリーローラとして構成してもよい。この場合、各ローラ３１ａ、３１ｂ、各下ガイドローラ３２ａ〜３２ｉ、上ガイドローラ３６は、ＰＶＡフィルム６から受ける駆動力でＰＶＡフィルム６と同速で回転する。
【００２８】
さらに、上記実施形態では、上ローラ３１ａと下ローラ３１ｂとからなるピンチローラ対３１を用いて、ＰＶＡフィルム６を挟持搬送し、幅方向への張力を与える構成にしたが、上ローラ３１ａのみを用いて、下ガイドローラ３２とにより挟持搬送し、ＰＶＡフィルム６に幅方向への張力を与える構成にしてもよい。
【００２９】
また、上記実施形態では、自重落下方式のクリップを用いたが、この他に、バネ付勢により開閉するクリップや、その他の各種駆動手段を有するクリップを用いてもよい。
【００３０】
図７に他の実施形態を示す。上記実施形態のものと同様の構成部材には同一の符号を付し、その詳細な説明を省略する。この実施形態では、テンター入り口１７には、ＰＶＡフィルム６のシワを取るパスローラ対４１が設けられている。パスローラ対４１は、上側に配置され下面６ｂに接触する上パスローラ４１ａ、下側に配置され上面６ａに接触する下パスローラ４１ｂからなる。これら各パスローラ４１ａ、４１ｂは回転自由に取り付けられており、図示しないモータにより回転駆動され、表面処理装置３から送られてきたＰＶＡフィルム６を搬送する。これにより、ＰＶＡフィルム６はシワが取られ、端部の折れ曲がりが抑えられた状態で搬送される。
【００３１】
フィルム把持位置ＰＡの直前のガイドローラ３２ｉに対向した位置に、ＰＶＡフィルム６の上面６ａを案内する上ガイドローラ４３が左右に設けられている。左右に配置された上ガイドローラ４３は、ＰＶＡフィルム６に両幅方向への張力を与えるように、その回転軸が、フィルム搬送方向Ａ１に直交するフィルム幅方向に平行な基準線Ｂ１からそれぞれ外側に１０°傾いて配置されている。上ガイドローラ４３は、各フィルムガイド３３，３４に接触しないように形成されている。上ガイドローラ４３は、回転自由に取り付けられており、図示しないモータにより回転駆動され、処理装置３から送られてきたＰＶＡフィルム６の上面６ｂに接触し、下ガイドローラ３１とにより、ＰＶＡフィルム６をフィルム把持位置ＰＡに挟持搬送する。これにより、ＰＶＡフィルム６は、上方向への変形が抑えられるとともに、両幅方向への張力を与えられ、シワが取られた状態で搬送されるから、正しい搬送位置でＰＶＡフィルム６をフィルム把持位置ＰＡに搬送することができる。
【００３２】
テンター装置４の出口１８でＰＶＡフィルム６の左右に進行速度差があると、出口１８におけるシワ、寄りが発生するため、左右のクリップ３５の速度差は、実質的に同速度であることが求められる。速度差は好ましくは１％以下であり、さらに好ましくは０．５％未満であり、最も好ましくは０．０５％未満である。ここで述べる速度とは、毎分当たりに左右各々のクリップ３５が進む軌跡の長さのことである。一般的なテンター装置等では、チェーンを駆動するスプロケットの歯の周期、駆動モータの周波数等に応じ、秒以下のオーダーで発生する速度ムラがあり、しばしば数％のムラを生ずるが、これらは本発明で述べる速度差には該当しない。
【００３３】
本発明を実施したＰＶＡフィルム延伸機２により延伸することによって、ＰＶＡフィルム６は優れた偏光能を有する偏光膜として利用することができる。得られた偏光膜としてのＰＶＡフィルム６の両面又は片面に保護膜（保護フィルム）を接着剤層を介して設けることにより、偏光板が得られる。得られた偏光板は、優れた単板透過率及び偏光度を有する。したがって、液晶表示装置として用いる場合に、画像のコントラストを高めることができ、有利である。
【００３４】
なお、ポリビニルアルコールのケン化度は特に限定されないが、溶解性等の観点から８０〜１００ｍｏｌ％が好ましく、９０〜１００ｍｏｌ％が特に好ましい。またポリビニルアルコールの重合度は特に限定されないが、１０００〜１００００が好ましく、１５００〜５０００が特に好ましい。
【００３５】
延伸前のＰＶＡフィルム６の好ましい弾性率は、ヤング率で表して、０．０１ＭＰａ以上５０００ＭＰａ以下、更に好ましくは０．１ＭＰａ以上５００ＭＰａ以下である。弾性率が低すぎると延伸時・延伸後の収縮率が低くなり、シワが消えにくくなり、また高すぎると延伸時にかかる張力が大きくなり、ＰＶＡフィルム６の両側縁部を保持する部分の強度を高くする必要が生じ、テンター装置４に対する負荷が大きくなる。
【００３６】
延伸前のＰＶＡフィルム６の厚味は特に限定されないが、フィルム把持の安定性、延伸の均質性の観点から、１μｍ〜１ｍｍが好ましく、２０〜２００μｍが特に好ましい。
【００３７】
本発明に用いられる染色剤としては、ヨウ素−ヨウ化カリウムで生成したＩ３−、Ｉ５−等の多ヨウ素イオンおよび／または有機二色性色素である。二色性色素の具体例としては、例えばアゾ系色素、スチルベン系色素、ピラゾロン系色素、トリフェニルメタン系色素、キノリン系色素、オキサジン系色素、チアジン系色素、アントラキノン系色素等の色素系化合物を挙げることができる。水溶性のものが好ましいが、この限りではない。また、これらの二色性分子にスルホン酸基、アミノ基、水酸基などの親水性置換基が導入されていることが好ましい。二色性分子の具体例としては、例えばシー．アイ．ダイレクト．イエロー１２、シー．アイ．ダイレクト．オレンジ３９、シー．アイ．ダイレクト．オレンジ７２、シー．アイ．ダイレクト．レッド３９、シー．アイ．ダイレクト．レッド７９、シー．アイ．ダイレクト．レッド８１、シー．アイ．ダイレクト．レッド８３、シー．アイ．ダイレクト．レッド８９、シー．アイ．ダイレクト．バイオレット４８、シー．アイ．ダイレクト．ブルー　６７、シー．アイ．ダイレクト．ブルー９０、シー．アイ．ダイレクト．グリーン５９、シー．アイ．アシッド．レッド３７等が挙げられ、さらに特開昭６２−７０８０２号、特開平１−１６１２０２号、特開平１−１７２９０６号、特開平１−１７２９０７号、特開平１−１８３６０２号、特開平１−２４８１０５号、特開平１−２６５２０５号、特開平７−２６１０２４号の各公報記載の色素等が挙げられる。これらの二色性分子は遊離酸、あるいはアルカリ金属塩、アンモニウム塩、アミン類の塩として用いられる。これらの二色性分子は２種以上を配合することにより、各種の色相を有する偏光子を製造することができる。偏光板として吸収軸を直交させた時に黒色を呈する化合物（色素）や黒色を呈するように各種の二色性分子を配合したものが単板透過率、偏光度とも優れており好ましい。本発明のＰＶＡフィルム延伸機２により延伸されたフィルムに対しては、特にヨウ素−ヨウ化カリウムで生成したＩ３−、Ｉ５−等の多ヨウ素イオンが好ましく使用される。
【００３８】
ヨウ素−ヨウ化カリウムで生成したＩ３−、Ｉ５−等の多ヨウ素イオンを偏光子として使用する場合、ヨウ素は０．１〜２０ｇ／ｌ、ヨウ化カリウムは１〜２００ｇ／ｌ、ヨウ素とヨウ化カリウムの質量比は１〜２００が好ましい。染色時間は１０〜５０００秒が好ましく、液温度は５〜６０℃が好ましい。
【００３９】
硬膜剤（架橋剤）としては、米国再発行特許第２３２８９７号に記載のものが使用できるが、ホウ酸、ホウ砂が実用的に好ましく用いられる。また、亜鉛、コバルト、ジルコニウム、鉄、ニッケル、マンガン等の金属塩も併せて用いることができる。
【００４０】
また、ＰＶＡフィルム６を延伸する速度は、単位時間当りの延伸倍率で表すと、１．１倍／分以上、好ましくは２倍／分以上で、早いほうが好ましい。また、長手方向の進行速度は、０．１ｍ／分以上、好ましくは１ｍ／分以上で、早いほうが生産性の観点から見て好ましい。いずれの場合も、上限は、延伸するＰＶＡフィルム６及びテンター装置４により異なる。
【００４１】
本発明を実施したＰＶＡフィルム延伸機２において、ＰＶＡフィルム６の両側縁をクリップ３５により把持する際、把持しやすいようにＰＶＡフィルム６を張った状態にしておくことが好ましい。具体的には、ＰＶＡフィルム６の長手方向に張力をかけてフィルムを張るなどの方法が挙げられる。
【００４２】
延伸時の環境温度は、２５℃以上９０℃以下が好ましく、さらに好ましい温度範囲は４０℃以上９０℃以下である。
【００４３】
延伸時の湿度に関しては、調湿雰囲気下で延伸することが好ましく、より好ましくは５０％以上１００％以下、さらに好ましくは８０％以上１００％以下である。
【００４４】
本発明を実施したＰＶＡフィルム延伸機２で得られた偏光膜には、各種機能膜を保護膜として直接片面または両面に貼合することができる。機能膜の例としては、λ／４板、λ／２板などの位相差膜、光拡散膜、偏光板と反対面に導電層を設けたプラスチックセル、異方性散乱や異方性光学干渉機能等をもつ輝度向上膜、反射板、半透過機能を持つ反射板等があげられる。
【００４５】
保護膜としては、上に述べた好ましい保護膜を一枚、または複数枚積層して用いることができる。偏光膜の両面に同じ保護膜を貼合しても良いし、両面に異なる機能、物性をもつ保護膜をそれぞれ貼合しても良い。また、片面のみに上記保護膜を貼合し、反対面には直接液晶セルを貼合するために、粘着剤層を直接設けて保護膜を貼合しないことも可能である。この場合粘着剤の外側には、剥離可能なセパレータフィルムを設けることが好ましい。
【００４６】
本発明の光学用ポリマーフィルム延伸機２で延伸を行うＰＶＡフィルム６としては、その膜厚が薄いものが多いが、ハンドリング時のＰＶＡフィルム６の裂け等のトラブルを回避するため、ＰＶＡフィルム６を延伸後、少なくとも片面に保護膜を貼り合わせ、後加熱する工程を有することが好ましい。具体的な貼り付け方法として、熱処理工程中、両端を保持した状態で接着剤を用いてＰＶＡフィルム６に保護膜を貼り付け、その後両端を耳きりする、耳きりの方法としては、刃物などのカッターで切る方法、レーザーを用いる方法など、一般的な技術を用いることができる。貼り合わせ直後に、接着剤を乾燥させるため、および偏光性能を良化させるために、加熱することが好ましい。加熱の条件としては、接着剤により異なるが、水系の場合は、３０℃以上が好ましく、さらに好ましくは４０℃以上１００℃以下、さらに好ましくは５０℃以上８０℃以下である。これらの工程は一貫した製造ラインで行われることが、性能上及び生産性を高くする上で好ましい。なお、上記実施形態ではテンター装置４内でＰＶＡフィルム６に保護膜を貼り付け、その後両端を耳きりしたが、ＰＶＡフィルム６がテンター装置４の出口１８から出た後に保護膜を貼り付け、その後両端を耳きりしてもよい。
【００４７】
本発明を実施したＰＶＡフィルム延伸機２で延伸を行うＰＶＡフィルム６としては、その膜厚が薄いものが多いが、ハンドリング時のＰＶＡフィルム６の裂け等のトラブルを回避するため、ＰＶＡフィルム６を延伸後、収縮させ揮発分率を低下させる乾燥工程において、乾燥中もしくは乾燥直後に少なくとも片面に保護膜を貼り合わせ、後加熱する工程を有することが好ましい。具体的な貼り付け方法として、乾燥工程中、両端を保持した状態で接着剤を用いてＰＶＡフィルム６に保護膜を貼り付け、その後両端を耳きりする、耳きりの方法としては、刃物などのカッターで切る方法、レーザーを用いる方法など、一般的な技術を用いることができる。貼り合わせ直後に、接着剤を乾燥させるため、および偏光性能を良化させるために、加熱することが好ましい。加熱の条件としては、接着剤により異なるが、水系の場合は、３０℃以上が好ましく、さらに好ましくは４０℃以上１００℃以下、さらに好ましくは５０℃以上８０℃以下である。これらの工程は一貫した製造ラインで行われることが、性能上及び生産性を高くする上で好ましい。
【００４８】
【発明の効果】
以上説明したように、本発明によれば、シート状物の挿入口から把持具の把持開始位置までの範囲に設けられ、シート状物の下面を案内する下ガイドローラを有するから、シート状物の自重により垂れ下がりを抑えた状態で確実に把持することができ、噛み込み不良の発生を抑制することができる。また、挿入口に設けられ、シート状物に幅方向への張力を与えるピンチローラ対と、挿入口から把持開始位置までの範囲に設けられ、シート状物を把持具内に案内するフィルムガイドとを有するから、シート状物のシワを取ることができるとともに、シート状物先端を確実に把持具内へ案内することができ、シート状物先端が斜めに噛み込まれることがなくなる。さらに、前記把持開始位置直前に設けられ、前記シート状物の上面を案内する上ガイドローラを有し、この上ガイドローラを下ガイドローラに対向した位置に設けられ、上ガイドローラと下ガイドローラとにより、シート状物に張力を与えるから、シート状物の上方向への変形を抑えた状態で確実に把持することができ、より一層噛み込み不良の発生を抑制することができる。
【図面の簡単な説明】
【図１】本発明を実施したＰＶＡフィルム延伸機の概略を示す平面図である。
【図２】クリップの把持開始直前の状態を示す側面図である。
【図３】テンター入口からフィルム把持位置ＰＡまでの概略を示す平面図である。
【図４】張力ローラ対、下ガイドローラ、上ガイドローラ、フィルムガイド、クリップを示す斜視図である。
【図５】フィルムガイドを分解して示す斜視図である。
【図６】フィルムガイドの側面図である。
【図７】本発明の他の実施形態を示す斜視図である。
【符号の説明】
２　ＰＶＡフィルム延伸機
３　処理装置
４　テンター装置
６　ＰＶＡフィルム
６ａ　下面
６ｂ　上面
１５　クリップ
１７　テンター入口
３１　ピンチローラ対
３１ａ　上ローラ
３１ｂ　下ローラ
３２ａ〜３２ｉ　下ガイドローラ
３３　右フィルムガイド
３４　左フィルムガイド
３３ａ、３４ａ　上ガイド板
３３ｂ、３４ｂ　下ガイド板
３３ｃ、３４ｃ　側縁ガイド板
３３ｄ、３４ｄ　フィルムガイド面
３３ｅ、３４ｅ　フィルムガイド面
３３ｆ、３４ｆ　切欠き部
３６，４３　上ガイドローラ
４１　パスローラ対
４１ａ　上パスローラ
４１ｂ　下パスローラ
【図１】
2004106421.tif 000003
【図２】
2004106421.tif 000004
【図３】
2004106421.tif 000005
【図４】
2004106421.tif 000006
【図５】
2004106421.tif 000007
【図６】
2004106421.tif 000008
【図７】
2004106421.tif 000009